(57)【要約】      （修正有）【課題】木質建造物や木質物品において、長期にわたって変色を抑制するとともに光沢を保持するための方法を提供する。【解決手段】2018039199.tif 000011（式中、Ｘは、直接結合、炭素数１〜６のアルキレン基、−Ｏ−基、又は、−ＮＨ−基を示す。Ｒ１及びＲ２は独立に、水素原子、炭素数１〜８のアルキル基、炭素数１〜８のアルコキシ基、炭素数４〜１２の芳香族基、又は、ハロゲン原子を示し、環構造にそれぞれ４個結合している。Ｒ３及びＲ４は独立に、炭素数１〜６のアルキレン基を示す。）で表されるビスベンゾトリアゾールフェノール化合物に由来する構造を有する樹脂を含む。【選択図】なし【特許請求の範囲】
【請求項１】
下記式（１）：
【化１】
2018039199.tif 000010
（式中、Ｘは、直接結合、炭素数１〜６のアルキレン基、−Ｏ−基、又は、−ＮＨ−基を示す。Ｒ１及びＲ２は独立に、水素原子、炭素数１〜８のアルキル基、炭素数１〜８のアルコキシ基、炭素数４〜１２の芳香族基、又は、ハロゲン原子を示し、環構造にそれぞれ４個結合している。Ｒ３及びＲ４は独立に、炭素数１〜６のアルキレン基を示す。）
で表されるビスベンゾトリアゾールフェノール化合物に由来する構造を有する樹脂を含むことを特徴とする木質用コーティング剤。
【請求項２】
前記樹脂は、前記ビスベンゾトリアゾールフェノール化合物に由来する構造を、樹脂１００質量％中、０．１〜４０質量％含む請求項１に記載の木質用コーティング剤。
【請求項３】
前記樹脂は、ポリアルキレンテレフタレート樹脂、ポリウレタン樹脂、ポリエステル樹脂、及び、アルキド樹脂からなる群より選択される少なくとも１種である請求項１又は２に記載の木質用コーティング剤。
【請求項４】
更に、防蟻剤、防カビ剤、及び、防腐剤からなる群より選択される少なくとも１種を含む請求項１〜３のいずれかに記載の木質用コーティング剤。
【請求項５】
請求項１〜４のいずれかに記載の木質用コーティング剤を硬化した被膜。
【請求項６】
請求項５に記載の被膜を含む木質建造物。
【請求項７】
請求項５に記載の被膜を含む木質物品。
【発明の詳細な説明】
【技術分野】
【０００１】
本発明は、木質用コーティング剤、該木質用コーティング剤を硬化した被膜、並びに、該被膜を含む木質建造物及び木質物品に関する。
【背景技術】
【０００２】
木質の外観を活かしながらその表面を保護する木質用コーティング剤として、ワニス、ラッカー等のクリア塗料が木工品等の木質物品に広く用いられている。しかし、クリア塗料は、風雨に曝される過酷な環境下で長期の耐候性を維持できず、変色が生じると共に光沢を充分に保持できないため、例えば建造物の外壁用途ではほとんど利用されていない。木材の市場をより拡大するためには、木質建造物や木質物品において、長期にわたって変色を抑制するとともに光沢を保持する方法が望まれている。
【０００３】
ところで、ベンゾトリアゾール系、ベンゾフェノン系、サリチル酸系、シアノアクリレート系又はトリアジン系の化合物等が、プラスチックを紫外線から保護するのに有用な紫外線吸収剤として使用されている。これらの紫外線吸収剤の大部分は低分子化合物であって反応性を有していないため、例えば蒸気圧が高く、プラスチックの成形時の高温下では蒸散してしまうという問題、成形体や塗膜の表面から経時的に紫外線吸収剤がしみ出してしまう（ブリードアウト）という問題を有していた。そこで、ビスベンゾトリアゾールフェノール化合物にヒドロキシアルキル基を導入し、ポリカーボネート、ポリエステル、ポリウレタン、ポリウレタンウレア等の原料モノマーと反応させる方法が知られている（特許文献１、２参照）。
【先行技術文献】
【特許文献】
【０００４】
【特許文献１】特開平９−３１６０６０号公報
【特許文献２】特開平１０−２６５５５７号公報
【発明の概要】
【発明が解決しようとする課題】
【０００５】
本発明は、木質建造物や木質物品において、長期にわたって変色を抑制するとともに光沢を保持する方法を提供することを目的とする。
【課題を解決するための手段】
【０００６】
本発明者らは、木質建造物や木質物品において、長期にわたって変色を抑制するとともに光沢を保持するための方法について種々検討し、木質用コーティング剤に着目した。そして、木質用コーティング剤として好適な成分について更なる検討を行い、これまでプラスチックを紫外線から保護するのに用いられていた、特定のビスベンゾトリアゾールフェノール化合物に由来する構造を有する樹脂、を含む木質用コーティング剤を用いることにより、木質建造物や木質物品において、長期にわたって変色を抑制するとともに光沢を保持する際立って優れた効果を発揮できることを見出し、本発明を完成した。
【０００７】
すなわち、本発明は、下記式（１）：
【化１】
2018039199.tif 000002
（式中、Ｘは、直接結合、炭素数１〜６のアルキレン基、−Ｏ−基、又は、−ＮＨ−基を示す。Ｒ１及びＲ２は独立に、水素原子、炭素数１〜８のアルキル基、炭素数１〜８のアルコキシ基、炭素数４〜１２の芳香族基、又は、ハロゲン原子を示し、環構造にそれぞれ４個結合している。Ｒ３及びＲ４は独立に、炭素数１〜６のアルキレン基を示す。）
で表されるビスベンゾトリアゾールフェノール化合物に由来する構造を有する樹脂を含むことを特徴とする木質用コーティング剤に関する。
【０００８】
また本発明は、上記木質用コーティング剤を硬化した被膜に関し、更には、上記被膜を含む木質建造物に関し、そして、上記被膜を含む木質物品に関する。
【発明の効果】
【０００９】
本発明の木質用コーティング剤を硬化した被膜により、木質建造物や木質物品において、長期にわたって変色を抑制するとともに光沢を保持することができる。
【発明を実施するための形態】
【００１０】
本発明の一実施形態について説明すれば以下の通りである。なお、本発明は以下の説明に限定されるものではない。
【００１１】
＜木質用コーティング剤＞
（樹脂）
上記樹脂は、下記式（１）：
【化２】
2018039199.tif 000003
（式中、Ｘは、直接結合、炭素数１〜６のアルキレン基、−Ｏ−基、又は、−ＮＨ−基を示す。Ｒ１及びＲ２は独立に、水素原子、炭素数１〜８のアルキル基、炭素数１〜８のアルコキシ基、炭素数４〜１２の芳香族基、又は、ハロゲン原子を示し、環構造にそれぞれ４個結合している。Ｒ３及びＲ４は独立に、炭素数１〜６のアルキレン基を示す。）で表されるビスベンゾトリアゾールフェノール化合物に由来する構造を有する。
上記ビスベンゾトリアゾールフェノール化合物に由来する構造としては、例えば該化合物が有する２つのアルコール性水酸基が樹脂の原料モノマーが有する官能基と縮重合反応し、共重合等する結果、樹脂骨格と結合した構造が挙げられる。
【００１２】
上記式（１）におけるＲ１及びＲ２の炭素数１〜８のアルキル基としては、例えばメチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、シクロペンチル基、ｎ−ヘキシル基、イソヘキシル基、シクロヘキシル基、ｎ−ヘプチル基、イソヘプチル基、ｎ−オクチル基、イソオクチル基、エチルヘキシル基等が挙げられ、中でも、炭素数１〜４のアルキル基が好ましく、炭素数１〜３のアルキル基がより好ましく、メチル基、エチル基が更に好ましい。炭素数１〜８のアルコキシ基としては、例えば、メトキシ基、エトキシ基、ｎ−プロポキシ基、イソプロポキシ基、ｎ−ブトキシ基、イソブトキシ基、ｓｅｃ−ブトキシ基、ｔｅｒｔ−ブトキシ基、ｎ−ペンチルオキシ基、イソペンチルオキシ基、ネオペンチルオキシ基、シクロペンチルオキシ基、ｎ−ヘキシルオキシ基、イソヘキシルオキシ基、シクロヘキシルオキシ基、ｎ−ヘプチルオキシ基、イソヘプチルオキシ基、ｎ−オクチルオキシ基、イソオクチルオキシ基、エチルヘキシルオキシ基等が挙げられ、中でも、炭素数１〜４のアルコキシ基が好ましく、炭素数１〜３のアルコキシ基がより好ましく、メトキシ基、エトキシ基が更に好ましい。炭素数４〜１２の芳香族基としては、例えばフェニル基、トリル基、キシリル基、インデニル基、ナフチル基、フリル基、チエニル基等が挙げられ、中でも炭素数５〜７の芳香族基が好ましい。ハロゲン原子としては、例えばフッ素原子、塩素原子、臭素原子、ヨウ素原子等が挙げられ、例えばフッ素原子、塩素原子が好ましく、フッ素原子がより好ましい。
【００１３】
上記式（１）におけるＲ１は、少なくとも１個が水素原子であることが好ましく、少なくとも２個が水素原子であることがより好ましく、少なくとも３個が水素原子であることが更に好ましく、すべてが水素原子であることが特に好ましい。上記式（１）におけるＲ２も同様であり、少なくとも１個が水素原子であることが好ましく、少なくとも２個が水素原子であることがより好ましく、少なくとも３個が水素原子であることが更に好ましく、すべてが水素原子であることが特に好ましい。
【００１４】
上記式（１）におけるＸは、炭素数１〜６のアルキレン基であることが好ましい。
上記式（１）におけるＸ、Ｒ３、及び、Ｒ４の炭素数１〜６のアルキレン基としては、例えばメチレン基、エチレン基、ｎ−プロピレン基、イソプロピレン基、ｎ−ブチレン基、イソブチレン基、ｓｅｃ−ブチレン基、ｎ−ペンチレン基、イソペンチレン基、ネオペンチレン基、ｎ−ヘキシレン基、イソヘキシレン基、ネオヘキシレン基等が挙げられ、中でも、炭素数１〜４のアルキレン基が好ましく、炭素数１〜３のアルキレン基がより好ましく、メチレン基、エチレン基が更に好ましい。例えば、Ｘがメチレン基であることが特に好ましい。また、Ｒ３及びＲ４の少なくとも１つがエチレン基であることが一層好ましく、Ｒ３及びＲ４がそれぞれエチレン基であることが特に好ましい。
【００１５】
上記ビスベンゾトリアゾールフェノール化合物は、従来公知の有機化合物の合成方法を適宜組み合わせて合成することができる。
【００１６】
本発明の木質用コーティング剤は、上記ビスベンゾトリアゾールフェノール化合物に由来する構造を有する樹脂を含む。上記ビスベンゾトリアゾールフェノール化合物に由来する構造は、上記ビスベンゾトリアゾールフェノール化合物が樹脂の原料モノマーと反応して樹脂骨格と結合した構造であればよく、例えば上記ビスベンゾトリアゾールフェノール化合物の４つの水酸基の内、フェノール性水酸基を除く２つのアルコール性水酸基の少なくとも一方から水素原子が脱離した構造が挙げられる。上記ビスベンゾトリアゾールフェノール化合物に由来する構造を有する樹脂は、例えば、上記ビスベンゾトリアゾールフェノール化合物を、樹脂の原料中に混合し、原料モノマーを共重合させる際に該化合物の４つの水酸基の内、フェノール性水酸基を除く２つのアルコール性水酸基と該原料モノマー等が有する官能基とが縮重合反応等する結果、該化合物が樹脂の主鎖等に取り込まれることで得ることができる。また、上記構造を有する樹脂は、上記ビスベンゾトリアゾールフェノール化合物を樹脂と反応させて得ることも可能である。該化合物に由来する構造は、紫外線吸収性であるフェノール性水酸基を保持していることから木質用コーティング剤中の紫外線吸収剤成分として極めて好適に機能することができ、また、木質基材からのリグニンの溶出を防止することができるため、長期にわたって木質基材の変色を抑制するとともにその光沢を保持することができる。また、上記構造が樹脂骨格と結合されることで、樹脂との親和性が向上してコーティング剤調製時・使用時の取扱性に優れるとともに、紫外線吸収剤成分のブリードアウトを充分に抑制することができる。
上記ビスベンゾトリアゾールフェノール化合物はフェノール性水酸基を含め４つの水酸基を有しており、フェノール性水酸基を除く２つのアルコール性水酸基の反応性が高いことから、各種樹脂の原料モノマーの官能基、例えば、アルキド樹脂の原料モノマー等が有するイソシアネート基やポリエステルポリオールの原料モノマー等が有するカルボキシル基等と好適に反応することができる。
【００１７】
上記樹脂は、ビスベンゾトリアゾールフェノール化合物に由来する構造を、樹脂１００質量％中、０．１〜４０質量％含むことが好ましい。０．１質量％未満であると木質用コーティング剤を硬化した被膜の耐候性が不充分となるおそれがあり、４０質量％を超えると樹脂の物性を阻害するおそれがある。該構造の含有量は、５質量％以上であることがより好ましく、１０質量％以上であることが更に好ましい。また、特に樹脂が後述する酸化重合型樹脂である場合、該構造の含有量は、２５質量％以下であることがより好ましい。
なお、本発明の木質用コーティング剤は、上記構造を含む樹脂と、該構造を含まない樹脂とを、混合したものであってもよい。その場合も、樹脂の合計量に対する該構造の含有量が上述した好ましい範囲内であることが好ましい。
【００１８】
本発明の木質用コーティング剤に用いることができる樹脂としては、ビスベンゾトリアゾールフェノール化合物を樹脂骨格に結合させることができるものであれば特に限定されず、従来公知のものを使用することができる。例えば熱可塑性樹脂では、ポリアルキレンテレフタレート樹脂、ポリカーボネート樹脂、アクリル樹脂、メタクリル樹脂、ポリアミド樹脂、飽和ポリエステル樹脂、ポリウレタン樹脂、液晶プラスチック樹脂等を挙げることができ、これらの１種又は２種以上を使用できる。例えば熱硬化性樹脂では、フェノール樹脂、ユリア樹脂、メラミン樹脂、不飽和ポリエステル樹脂、シリコーン樹脂、アルキド樹脂、エポキシ樹脂等を挙げることができ、これらの１種又は２種以上を使用できる。中でも、該樹脂は、ポリアルキレンテレフタレート樹脂、ポリウレタン樹脂、ポリエステル樹脂、及び、アルキド樹脂からなる群より選択される少なくとも１種であることが好ましい。
【００１９】
上記ポリアルキレンテレフタレート樹脂としては、例えばポリエチレンテレフタレート、ポリブチレンテレフタレートが好適なものとして挙げられる。上記ポリアルキレンテレフタレート樹脂は、ポリアルキレンテレフタレートの原料となるアルキレングリコールとテレフタル酸を含むものであってもよい。
【００２０】
上記ポリエステル樹脂は、飽和ポリエステル樹脂及び／又は不飽和ポリエステル樹脂である。上記ポリエステル樹脂としては、例えばポリエステルポリオールが挙げられる。ポリエステルポリオールは、上述したビスベンゾトリアゾールフェノール化合物の他、二価以上の多塩基酸と、二価以上の多価アルコールとを用いて得られる。上記ポリエステル樹脂は、ポリエステルポリオールの原料である二価以上の多塩基酸と二価以上の多価アルコールとを含むものであってもよい。
【００２１】
二価以上の多塩基酸としては、例えば、イソフタル酸、テレフタル酸、コハク酸、フマル酸、マレイン酸、アジピン酸、セバシン酸等のジカルボン酸（二価の多塩基酸）；これらジカルボン酸の酸無水物（例えば、無水フタル酸、テトラヒドロ無水フタル酸、ヘキサヒドロ無水フタル酸）；トリメリット酸、メチルシクロヘキセントリカルボン酸、ピロメリット酸等の三価以上の多塩基酸、これら多塩基酸の酸無水物（例えば、無水トリメリット酸、無水ピロメリット酸）等が挙げられ、これらの１種又は２種以上を使用できる。なお、これら酸の炭素数１〜４の低級アルキルエステル化物を使用してもよい。
【００２２】
二価以上の多価アルコールとしては、例えば、エチレングリコール、プロピレングリコール、ジエチレングリコール、ブタンジオール、ネオペンチルグリコール、３−メチルペンタンジオール、１，４−ヘキサンジオール、１，６−ヘキサンジオール等の二価アルコール（二価の多価アルコール）、グリセリン、トリメチロールエタン、トリメチロールプロパン、ペンタエリスリトール等の三価以上の多価アルコールが挙げられ、これらの１種又は２種以上を使用できる。
二価以上の多塩基酸と二価以上の多価アルコールとのモル比は、特に限定されないが、例えば２：８〜８：２とすることが好ましく、３：７〜７：３とすることがより好ましく、４：６〜６：４とすることが更に好ましい。二価以上の多塩基酸と二価以上の多価アルコールの両成分のエステル化又はエステル交換反応は、公知の方法で行うことができる。
【００２３】
上記ポリエステルポリオールは、別途硬化剤とともに用いられ、硬化時にポリウレタンを形成する。
上記ポリエステルポリオールとしては、例えば、東新油脂株式会社製ＸＯ−６０７７−ＨＣ、ＸＯ−６０７７が挙げられる。
なお、このように硬化時に硬化剤を別途用いる樹脂を、本明細書中、硬化剤併用型樹脂とも言う。
【００２４】
上記硬化剤（いわゆるウレタン硬化剤）としては、従来公知のものを使用できるが、ポリイソシアネートが好ましい。ポリイソシアネートしては、例えば後述する二価以上の多価イソシアネートを用いて得られるものを使用できる。
【００２５】
これらのポリイソシアネートとしては、例えば、イソシアヌレート環を有するポリイソシアネート（例えば、ヘキサメチレンジイソシアネート三量体等の脂肪族ポリイソシアネート）が好ましい。このようなポリイソシアネートは、例えば、三井武田ケミカル（株）から、商品名「タケネートＤ−１７０Ｎ」、「タケネートＤ−１７０ＨＮ」、「タケネートＤ−１７７Ｎ」として入手でき、日本ポリウレタン工業（株）から、商品名「コロネートＲ３０１」、「コロネートＲ３０３」として入手できる。イソシアネート基含有ポリカルボジイミドとしては、例えば、日清紡ケミカル（株）から「カルボジライトＶ−０５」として入手できる。
【００２６】
ポリイソシアネートの原料モノマーのイソシアネート基の数は、１分子中に２以上であればよいが、例えば、２〜４であることが好ましい。イソシアヌレート環を有し、かつ２以上のイソシアネート基を有するモノマー由来のポリイソシアネートは作業性に優れると共に、硬質な被膜を形成できる。
【００２７】
上記硬化剤の使用量は、ポリエステルポリオール等の樹脂がもつ水酸基（ＯＨ）と硬化剤がもつイソシアネート基（ＮＣＯ）とのモル比ＮＣＯ／ＯＨが０．７〜１．３となるような量とすることが好ましい。
【００２８】
［モル比ＮＣＯ／ＯＨを０．７〜１．３とするための硬化剤の使用量］
水酸基価Ａ（ｍｇＫＯＨ／ｇ）をもつ樹脂１００質量部に対し、ＮＣＯをＢ（質量％）もつ硬化剤を組み合わせてＮＣＯ／ＯＨ＝１／１にするときの硬化剤の使用量Ｃ（質量部）は下記計算式により表される。
Ｃ＝７．５×（Ａ／Ｂ）
［計算例］
水酸基価２７ｍｇＫＯＨ／ｇのポリエステルオール１００質量部に対し、１２質量％のＮＣＯをもつ硬化剤を組み合わせる場合：
Ｃ＝７．５×（２７／１２）≒１７
すなわち、硬化剤の使用量は１７質量部になる。
上記の場合において、ＮＣＯ／ＯＨ＝１．３／１にするときはＣ＝１７×１．３＝２２．１質量部となり、ＮＣＯ／ＯＨ＝０．７／１にするときはＣ＝１７×０．７＝１１．９質量部となる。このようにしてモル比ＮＣＯ／ＯＨを０．７〜１．３とするための硬化剤の使用量を１１．９〜２２．１質量部と計算することができる。
なお、樹脂がもつ水酸基価Ａ（ｍｇＫＯＨ／ｇ）は、ＪＩＳ  Ｋ  ００７０に準じて測定される。硬化剤中のイソシアネート基の質量割合Ｂ（質量％）は、硬化剤中のイソシアネート基を過剰のアミンで中和した後、１Ｎ塩酸による逆滴定によって求めることができる。
【００２９】
上記ポリウレタン樹脂は、例えば二価以上の多価イソシアネートと二価以上の多価アルコールとの重付加反応により得られる。二価以上の多価アルコールとしては、上述したものを使用できる。上記二価以上の多価イソシアネートとしては、例えば、脂肪族多価イソシアネート、脂環族多価イソシアネート、芳香族多価イソシアネートが挙げられ、これらの１種又は２種以上を使用できる。
【００３０】
上記脂肪族多価イソシアネートとしては、例えば、テトラメチレンジイソシアネート、ヘキサメチレンジイソシアネート（ＨＤＩ）、トリメチルヘキサメチレンジイソシアネート（ＴＭＤＩ）、リジンジイソシアネート（ＬＤＩ）等の脂肪族ジイソシアネート；１，６，１１−ウンデカントリイソシアネートメチルオクタン、１，３，６−ヘキサメチレントリイソシアネート等の脂肪族トリイソシアネート等が挙げられ、これらの１種又は２種以上を使用できる。
【００３１】
上記脂環族多価イソシアネートとしては、例えば、シクロヘキサン１，４−ジイソシアネート、イソホロンジイソシアネート（ＩＰＤＩ）、水添キシリレンジイソシアネート、水添ビス（イソシアナトフェニル）メタン等の脂環族ジイソシアネート；ビシクロヘプタントリイソシアネート等の脂環族トリイソシアネート等が挙げられ、これらの１種又は２種以上を使用できる。
【００３２】
上記芳香族多価イソシアネートとしては、例えば、フェニレンジイソシアネート、トリレンジイソシアネート（ＴＤＩ）、キシリレンジイソシアネート（ＸＤＩ）、テトラメチルキシリレンジイソシアネート（ＴＭＸＤＩ）、ナフタレンジイソシアネート（ＮＤＩ）、ビス（イソシアナトフェニル）メタン（ＭＤＩ）、トルイジンジイソシアネート（ＴＯＤＩ）、１，３−ビス（イソシアナトフェニル）プロパン等の芳香族ジイソシアネート；トリフェニルメタントリイソシアネート等の芳香族トリイソシアネート等が挙げられ、これらの１種又は２種以上を使用できる。
【００３３】
また、二価以上の多価イソシアネートは、変性体又は誘導体であってもよい。ポリイソシアネートの変性体又は誘導体としては、多量体（二量体（ウレチジオン）、三量体（イソシアヌレート）、ポリカルボジイミド等）、アダクト体（例えば、ポリイソシアネート（ヘキサメチレンジイソシアネート等の脂肪族ポリイソシアネート等）とポリオール（トリメチロールプロパンやペンタエリスリトール等）とのアダクト体等）、ウレタン変性体、アロハネート変性体、ビュレット変性体、ウレア変性体、イソシアネートプレポリマー、ブロックイソシアネート（例えば、イソシアネート基がラクタム類（カプロラクタム等）やオキシム類（メチルエチルケトオキシム、アセトキシム等）等の保護基で保護された化合物等）等が例示できる。
【００３４】
二価以上の多価イソシアネートと二価以上の多価アルコールとのモル比は、特に限定されないが、例えば２：８〜８：２とすることが好ましく、３：７〜７：３とすることがより好ましく、４：６〜６：４とすることが更に好ましい。二価以上の多価イソシアネートと二価以上の多価アルコールとのウレタン化反応は、公知の方法で行うことができる。
【００３５】
上記アルキド樹脂とは、本明細書中、ポリエステル樹脂やポリウレタン樹脂とともに、更に油脂を含有する酸化重合型樹脂を言う。なお、酸化重合型樹脂は、油脂を含み、大気中の酸素と反応して油脂中の不飽和脂肪酸構造が有する二重結合間の重合反応等が進行する酸化重合が可能な樹脂である。
【００３６】
上記油脂としては、例えば、ヤシ油、大豆油、アマニ油、サフラワー油、トール油、脱水ヒマシ油、キリ油等が挙げられ、これらの１種又は２種以上を使用できる。
上記油脂の含有量は、樹脂１００質量部に対して、例えば１〜１０００質量部とすることができ、好ましくは１０〜３００質量部である。
【００３７】
上記アルキド樹脂としては、例えば、東新油脂株式会社製ＸＯ−６０２８、ＸＯ−６０５４が挙げられる。
【００３８】
以下では、上記樹脂の好ましい酸価、水酸基価、ヨウ素価、重量平均分子量について説明する。
【００３９】
上記樹脂の酸価は、０〜５０ｍｇＫＯＨ／ｇであることが好ましい。該樹脂が酸化重合型樹脂である場合、該酸価は、０〜２０ｍｇＫＯＨ／ｇであることがより好ましい。該樹脂が硬化剤併用型樹脂である場合、該酸価は、１０〜４０ｍｇＫＯＨ／ｇであることがより好ましい。
上記酸価は、ＪＩＳ  Ｋ  ００７０に準じて測定されるものである。
【００４０】
上記樹脂の水酸基価は、０〜２００ｍｇＫＯＨ／ｇであることが好ましい。該樹脂が酸化重合型樹脂である場合、該水酸基価は、１〜８０ｍｇＫＯＨ／ｇであることがより好ましい。該樹脂が硬化剤併用型樹脂である場合、該水酸基価は、１１０〜２００ｍｇＫＯＨ／ｇであることがより好ましい。
上記水酸基価は、ＪＩＳ  Ｋ  ００７０に準じて測定されるものである。
【００４１】
上記樹脂のヨウ素価は、０〜１５０ｍｇＩ２／１００ｇであることが好ましい。該樹脂が酸化重合型樹脂である場合、該ヨウ素価は、５０〜１００ｍｇＩ２／１００ｇであることがより好ましい。該樹脂が硬化剤併用型樹脂である場合、該ヨウ素価は、０〜５０ｍｇＩ２／１００ｇであることがより好ましい。
上記ヨウ素価は、ＪＩＳ  Ｋ  ００７０に準じて測定されるものである。
【００４２】
上記樹脂の重量平均分子量は、１０００〜２０００００であることが好ましい。該樹脂が酸化重合型樹脂である場合、該重量平均分子量は、４００００〜１８００００であることがより好ましい。該樹脂が硬化剤併用型樹脂である場合、該重量平均分子量は、１０００〜２００００であることがより好ましい。
上記重量平均分子量は、東ソー株式会社ＨＬＣ−８３２０ＧＰＣ（分析装置）、昭和電工株式会社ＬＦ−８０４（カラム）を用いて測定することができる。
【００４３】
本発明の木質用コーティング剤は、上記ビスベンゾトリアゾールフェノール化合物に由来する構造を酸化重合型樹脂や硬化剤併用型樹脂等の樹脂に付与することにより、長期にわたって木質の変色を抑制するとともに光沢を保持する効果が大幅に向上する。これは、本発明の木質用コーティング剤を硬化した被膜が木質基材からのリグニンの溶出を防ぐためであると考えられる。
【００４４】
（任意成分）
本発明の木質用コーティング剤は、更に触媒を含んでもよい。触媒としては、木質用コーティング剤の硬化反応を促進するものであれば特に限定されず、例えば錫触媒等の金属触媒が挙げられる。
【００４５】
上記触媒の割合は、樹脂固形分１００質量部に対して、例えば０．０１〜１０質量部の範囲から選択でき、好ましくは０．０５〜５質量部であり、より好ましくは０．１〜１質量部である。
【００４６】
本発明の木質用コーティング剤には、更に、レベリング剤を含有してもよい。
【００４７】
上記レベリング剤の割合は、例えば、樹脂固形分１００質量部に対して、２質量部以下（０〜２質量部）の範囲で使用でき、好ましくは０．００１〜１．６質量部、より好ましくは０．００５〜１質量部、更に好ましくは０．０１〜０．８質量部、特に好ましくは０．０５〜０．５質量部であってもよい。
【００４８】
本発明の木質用コーティング剤は、更に消泡剤を含有してもよい。消泡剤として、シリコーン系消泡剤（例えば、ジメチルシリコーンオイル、アルキル変性シリコーンオイル、フルオロシリコーンオイル等）等が例示できる。
【００４９】
上記消泡剤の割合は、例えば、樹脂固形分１００質量部に対して、１質量部以下（０〜１質量部）の範囲で使用でき、好ましくは０．００１〜０．８質量部、より好ましくは０．００５〜０．５質量部、更に好ましくは０．０１〜０．４質量部、特に好ましくは０．０５〜０．３質量部であってもよい。
【００５０】
本発明の木質用コーティング剤は、顔料を実質的に含まないクリア塗料として好適に使用できるが、更に慣用の顔料を含んでいてもよい。顔料としては、例えば、無機顔料（酸化チタン等の白色顔料、チタニウムイエロー等の黄色顔料、酸化鉄赤等の赤色顔料、クロムグリーン等の緑色顔料、コバルトブルー等の青色顔料、カーボンブラック等の黒色顔料等）、有機着色剤（アゾ染顔料、フタロシアニン染顔料、レーキ染顔料等）、体質顔料（炭酸カルシウム、硫酸バリウム、水酸化アルミニウム、マイカ、タルク、アルミナ、ベントナイト、酸化マグネシウム等）、光沢顔料（ステンレスフレーク等の金属箔、アルミニウム粉、亜鉛粉等の金属粉末等）等が挙げられ、これらを単独で又は二種以上組み合わせて使用できる。上記顔料を用いる場合は、その割合は、樹脂１００質量部に対して、例えば１〜１０００質量部の範囲から選択でき、好ましくは３〜５００質量部であり、より好ましくは５〜３００質量部であり、更に好ましくは１０〜１００質量部である。
【００５１】
本発明の木質用コーティング剤は、更に、溶剤を含有してもよい。溶剤としては、キシレン、酢酸エチル等の有機溶媒が挙げられ、これらの一種又は二種以上を使用できる。
【００５２】
本発明の木質用コーティング剤は、固形分３０〜９０質量％であることが好ましく、固形分４０〜８０質量％であることがより好ましく、固形分５０〜７０質量％であることが更に好ましい。溶剤を加えることにより、固形分を適宜調整することができる。
【００５３】
本発明の木質用コーティング剤には、更に、架橋剤、鎖延長剤、界面活性剤（乳化剤、安定剤等）、難燃剤、充填剤、チクソトロピー性賦与剤、粘度調整剤、分散剤、湿潤剤、可塑剤、硬化促進剤、滑剤、安定剤（酸化防止剤、熱安定剤、ヒンダードアミン系光安定剤〔ＨＡＬＳ〕等の光安定剤）、帯電防止剤、防黴剤、離型剤等のその他の添加剤を添加してもよい。これらその他の添加剤は、必要に応じて、単独で又は二種以上組み合わせて使用できる。
【００５４】
上記その他の添加剤の割合は、樹脂１００質量部に対して、例えば１０質量部以下とすることができる。
【００５５】
本発明の木質用コーティング剤は、更に、防蟻剤、防カビ剤、及び、防腐剤からなる群より選択される少なくとも１種を含んでいてもよい。これにより、各剤の作用効果を際立って優れたものとすることができる。防蟻剤、防カビ剤、防腐剤としては、従来公知のものを使用でき、市販品を使用することも可能である。例えば、防蟻剤としては、ビフェントリン、シラフルオフェン等のピレスロイド系防蟻剤；チアメトキサム、ジノテフラン、イミダクロプリド等のネオニコチノイド系防蟻剤等が挙げられる。防カビ剤としては、シプロコナゾール、テブコナゾール等が挙げられる。防腐剤としては、ベンゾイミダゾール系防腐剤（例えば、片山化学工業研究所製ミラクローレルＮｏ３０００）、ヨウ素系防腐剤（例えば、３−ヨード−２−プロピニルブチルカーバメート〔ＩＰＢＣ〕）等が挙げられる。また、防蟻・防腐・防カビ薬剤（オプティガード２０ＥＣ、シンジェンタ・ジャパン株式会社製）を使用することもできる。なお、本発明の木質用コーティング剤と、防蟻剤、防カビ剤、及び、防腐剤からなる群より選択される少なくとも１種を含む薬剤とを、それぞれ別個に塗布して複数層の被膜を形成してもよい。
【００５６】
上記防蟻剤、防カビ剤、及び、防腐剤を本発明のコーティング剤中に混合して使用する場合、上記防蟻剤、防カビ剤、及び、防腐剤からなる群より選択される少なくとも１種の使用量は、本発明の木質用コーティング剤中の樹脂１００質量部に対して、０．０１〜２０質量部であることが好ましい。該使用量は、０．０２質量部以上であることがより好ましく、０．０５質量部以上であることが更に好ましい。該使用量は、１５質量部以下であることがより好ましく、１０質量部以下であることが更に好ましい。
【００５７】
本発明の木質用コーティング剤の調製方法は、特に制限されず、各成分を混合する慣用の方法で調製できる。組成物の調製において、各成分は一括して混合してもよいし、任意の順序で混合してもよい。
【００５８】
本発明の木質用コーティング剤は、上述したように木質基材に対して塗布するものである限り様々な用途に使用可能であるが、特に風雨に曝される可能性があり、長期の耐候性が要求される用途に好適に使用できる。具体例としては、例えば建築構造物、輸送機器等の内外装用コーティング剤、橋梁用コーティング剤、標示板及び標示器用コーティング剤、木工品用コーティング剤として好適に使用できる。
【００５９】
本発明の木質用コーティング剤を、木質基材に塗布して被膜を形成することができる。この剤の基材への塗布方法としては、慣用の方法、例えば、刷毛、ロールコーティング、スプレーコーティング（例えば、エアスプレー、エアレススプレーコーティング等）、ディッピング等の方法を利用できる。本発明の木質用コーティング剤の粘性は低いため、施工性又は作業性に優れる。例えば、基材同士を薄膜で接着し、基材同士の接着性・密着性を高めることも可能である。また、均一の厚みで塗工でき、透明性及び光沢性を呈することができる。本発明の木質用コーティング剤はまた、シーリング剤として用いることも可能である。
【００６０】
本発明の木質用コーティング剤は、木質基材に塗布した後、常温（例えば１５〜２５℃）又は加温（例えば５０〜１００℃で加温）することにより、硬化し、被膜を形成できる。なお、本発明の木質用コーティング剤は、常温でも迅速に硬化できる。特に、本発明の木質用コーティング剤が硬化剤併用型樹脂を含む場合、常温下、ポリイソシアネート（ウレタン硬化剤）による架橋にて硬化し、被膜を形成できる。
【００６１】
本発明の木質用コーティング剤は、木質と直接接するように下塗り剤として用いることが好ましいが、木質と直接接しない上塗り剤又は中塗り剤として用いてもよく、長期にわたって木質の変色を抑制するとともにその光沢を保持する本発明の効果を発揮することができる。例えば、木材に対して、防蟻剤、防カビ剤、及び、防腐剤からなる群より選択される少なくとも１種を０．０５〜０．５質量％含む薬剤を塗布して下側被膜を形成し、次いで、本発明の木質用コーティング剤を塗布して上側被膜を形成してもよい。これにより、更に、防蟻剤、防カビ剤、及び、防腐剤にもとづく作用効果も顕著に優れたものとすることができる。
【００６２】
本発明の木質用コーティング剤は、特に風雨に曝される過酷な環境下で長期にわたって使用される木質建造物（住居、寺社、教会、灯台、倉庫、駅舎等の外壁、天井、土台、梁、桁や橋脚等の橋梁）や木質物品（車両、船舶、航空機等の輸送機器、標示板及び標示器、木工品等）に用いられるコーティング剤として用いられることにより、長期にわたって木質建造物や木質物品の変色を抑制するとともにその光沢を保持することができる。
【００６３】
本発明は、本発明の木質用コーティング剤を硬化した被膜でもある。本発明の被膜は、風雨に曝される過酷な環境下で長期にわたって充分な耐候性を発揮でき、木質建造物や木質物品の色合いや光沢を充分に保護することができる。
本発明の被膜は、木質基材上に形成されることにより、長期の耐候性を発揮することができる。木質基材としては、特に限定されず、例えばタモ材；アッシュ；スギ；エゾ松；松；モミ；エゾ松、松、モミが混在した木材（ＳＰＦ材）等が例示できる。
本発明の被膜の乾燥後の量（塗布量）は、特に限定されず、用途に応じて例えば１０〜３００ｇ／ｍ２の範囲から選択でき、好ましくは２０〜２５０ｇ／ｍ２であり、より好ましくは５０〜２２０ｇ／ｍ２であり、更に好ましくは８０〜２００ｇ／ｍ２であり、特に好ましくは１００〜１５０ｇ／ｍ２とすることができる。
【００６４】
本発明は、上記被膜を備える木質建造物でもある。本発明の木質建造物は、風雨に曝される過酷な環境下で長期にわたって優れた色合いや光沢を保持できる。本明細書中、木質建造物としては、上記被膜及び該被膜が被覆する木質基材を含む不動産である限り特に限定されず、上述したように住居や、寺社、教会、灯台、倉庫、駅舎等の施設、橋梁等を例示することができる。
【００６５】
本発明はまた、上記被膜を備える木質物品でもある。本発明の木質物品は、風雨に曝される過酷な環境下で長期にわたって優れた色合いや光沢を保持できる。本明細書中、木質物品としては、上記被膜及び該被膜が被覆する木質基材を含む動産である限り特に限定されず、上述したように各種輸送機器、標示板、標示器、木工品等を例示することができる。
【実施例】
【００６６】
以下、実施例に基づき本発明を詳細に説明するが、本発明はこれらの実施例に限定されるものではなく、本発明の技術的思想の範囲内で任意の変形をなし得るものである。
【００６７】
以下では、酸価、水酸基価、ヨウ素価は、ＪＩＳ  Ｋ  ００７０に準じて測定した。また、重量平均分子量は、東ソー株式会社製ＨＬＣ−８３２０ＧＰＣ（分析装置）、昭和電工株式会社製ＬＦ−８０４（カラム）を用いて測定した。
【００６８】
実施例及び比較例で用いる各成分は、以下の通りである。なお、後述するＸＯ−６０２８、ＸＯ−６０５４は、ダインソーブＴ−３３（大和化成株式会社製、上記式（１）で表されるビスベンゾトリアゾールフェノール化合物であって、Ｘは、メチレン基を示し、Ｒ１及びＲ２は、それぞれ水素原子を示し、Ｒ３及びＲ４は、それぞれエチレン基を示す。）由来の構造を有する酸化重合型樹脂である。また、後述するＸＯ−６０７７−ＨＣ、ＸＯ−６０７７は、ダインソーブＴ−３３由来の構造を有する硬化剤併用型樹脂である。
酸化重合型樹脂は、酸化重合にて硬化し、被膜を形成した。硬化剤併用型樹脂は、該樹脂に対して硬化剤を添加することで硬化し、被膜を形成した。
【００６９】
（酸化重合型樹脂）
酸化重合型樹脂（１）：ＸＯ−６０２８（商品名、油脂とウレタンの構造を含むアルキド樹脂、樹脂中のダインソーブＴ−３３由来の構造の含有量１０．４質量％、東新油脂株式会社製）
酸化重合型樹脂（２）：ＸＯ−６０５４（商品名、油脂とウレタンの構造を含むアルキド樹脂、樹脂中のダインソーブＴ−３３由来の構造の含有量２２．０質量％、東新油脂株式会社製）
酸化重合型樹脂（３）：ＸＯ−６０５４と後述するＵＯ−９とを７：３の質量比で混合して得られた樹脂
酸化重合型樹脂（４）：ＸＯ−６０５４と後述するＵＯ−９とを５：５の質量比で混合して得られた樹脂
酸化重合型樹脂（５）：ＸＯ−６０５４と後述するＵＯ−９とを３：７の質量比で混合して得られた樹脂
酸化重合型樹脂（６）：ＵＯ−９（商品名、アマニ油、大豆油とウレタンの構造を含むアルキド樹脂、樹脂中のダインソーブＴ−３３由来の構造の含有量０．０質量％、東新油脂株式会社製）
【００７０】
なお、酸化重合型樹脂（１）〜（６）の、樹脂タイプ、樹脂中におけるダインソーブＴ−３３に由来する構造の含有量、重量平均分子量、酸価、水酸基価、ヨウ素価について、下記表１に纏めて示す。    
【００７１】
【表１】
2018039199.tif 000004
【００７２】
（硬化剤併用型樹脂）
硬化剤併用型樹脂（１）：ＸＯ−６０７７−ＨＣ（商品名、ポリエステルポリオール、樹脂中のダインソーブＴ−３３由来の構造の含有量４０．０質量％、東新油脂株式会社製）
硬化剤併用型樹脂（２）：ＸＯ−６０７７（商品名、ポリエステルポリオール、樹脂中のダインソーブＴ−３３由来の構造の含有量１６．６質量％、東新油脂株式会社製）
硬化剤併用型樹脂（３）：ＸＯ−６０７７−ＨＣと後述するＸＯ−６０７７−ＤＦとを５：５の質量比で混合して得られた樹脂
硬化剤併用型樹脂（４）：ＸＯ−６０７７−ＤＦ（商品名、ポリエステルポリオール、樹脂中のダインソーブＴ−３３由来の構造の含有量０．０質量％、東新油脂株式会社製）
【００７３】
なお、硬化剤併用型樹脂（１）〜（４）の、樹脂タイプ、樹脂中におけるダインソーブＴ−３３に由来する構造の含有量、重量平均分子量、酸価、水酸基価、ヨウ素価について、下記表２に纏めて示す。硬化剤併用型樹脂は、硬化剤としてのポリイソシアネートを別途用いて二液型塗料として使用した。
【００７４】
【表２】
2018039199.tif 000005
【００７５】
（添加剤）
金属触媒：Ｔドライヤー（東新油脂（株）製）
錫系触媒：ジブチルスズジラウレート（ＤＢＴＤＬ）（２質量％）（和光純薬工業（株）製）
レベリング剤：ポリフローＮｏ．５０（共栄社化学工業（株）製）
消泡剤：フローレンＡＣ３００（共栄社化学工業(株)製）
添加型紫外線吸収剤：チヌビン３８４−２（ＢＡＳＦ社製）
【００７６】
（実施例１〜５、比較例１、２）
下記表３に示すように、酸化重合型樹脂（１）〜（６）を用い、酸化重合触媒として樹脂固形分（質量％）に対し金属触媒を０．２５質量％、レベリング剤０．２質量％、消泡剤０．１質量％、溶剤としてキシレンを加え固形分４０質量％のクリア塗料を作製した。木材（ＳＰＦ材）に実施例１〜５，比較例１の塗料を刷毛にて乾燥後の塗付量が１２０ｇ／ｍ２になるように塗付しテストピースとし、後述する評価を行った。比較例２の塗料は、比較例１の塗料に添加型紫外線吸収剤を４．０質量％添加した。
【００７７】
（屋外曝露試験）
屋外にて水平の暴露試験台を用いて各テストピースについて４週間の屋外曝露試験を実施した。
【００７８】
＜色差＞
色差計（ミノルタ社製ＣＲ−３１０）を用いて試験前と試験後との違いを測色した。なお、色差ΔＥが１０以下であれば、変色が充分に防止されており、良好であると言える。色差ΔＥが８以下であることがより望ましい。
【００７９】
＜光沢保持率＞
ＪＩＳ  Ｚ８７４１：鏡面光沢度の測定方法に準じてスガ試験機（株）製の変角光沢度計ＵＧＶ−６Ｐにて塗装面を曝露試験前後で６０°光沢を測定し、下記式にもとづいて光沢保持率を算出した。
光沢保持率（ＧＲ％）＝（曝露後の塗膜面の光沢／曝露前の塗膜面の光沢）×１００
なお、光沢保持率が８０％以上であれば、光沢が充分に保持されており、良好であると言える。光沢保持率が９０％以上であることがより望ましい。
【００８０】
（紫外線透過率測定）
硝子板にバーコーターＮｏ．５０にて各塗料を塗付しテストピースとした（乾燥後塗膜は、１２０ｇ／ｍ２）。テストピースを島津製作所（株）製ＵＶ−３６００  紫外可視光分光光度計にて２００〜４５０ｎｍの紫外線透過率（％）を測定した。下記表３では３８０ｎｍでの紫外線透過率を示す。
【００８１】
【表３】
2018039199.tif 000006
【００８２】
なお、表３の紫外線透過率の結果を見ると、ビスベンゾトリアゾールフェノール化合物に由来する構造が樹脂と結合した実施例１〜５の木質用コーティング剤を用いた場合、可視光波長に近い波長３８０ｎｍの紫外線透過率が１．２〜３２．８％であり、当該紫外線を薄膜でカットできている。一方、添加型紫外線吸収剤を用いた比較例２の場合は紫外線透過率が５８．０％であり、当該紫外線を充分にカットできていない。ここで、紫外線をより充分にカットするために添加型紫外線吸収剤を増量すれば塗膜の物性が落ちてしまう。また、後述するように防蟻・防腐・防カビ剤を更に使用する場合は、防蟻・防腐・防カビ剤は通常は芳香族系化合物であることから紫外線による劣化が著しいため、比較例２のように紫外線を充分にカットできていない場合はこれら剤の紫外線による劣化がより進むことになり、その効果が小さくなる。
【００８３】
（実施例６〜８、比較例３）
下記表４に示すように、硬化剤併用型樹脂（１）〜（４）（ポリエステル樹脂）を用い、硬化触媒として樹脂固形分（質量％）に対し錫系触媒０．２５質量％、レベリング剤０．２質量％、消泡剤０．１質量％、溶剤として酢酸ブチルを加え固形分６０質量％のクリア主剤を作製した。硬化剤としてポリイソシアネート化合物をＮＣＯ／ＯＨのモル比が１／１になるように調合した。該モル比は、上述した計算式を用いて調整することができる。
実施例１〜５、比較例１、２と同様に暴露試験を行い、色差及び光沢保持率を測定した。結果を下記表４に示す。
【００８４】
【表４】
2018039199.tif 000007
【００８５】
（実施例９〜１３、比較例４、５）
実施例１、６、比較例１、３の塗料に防蟻剤、防腐剤、防カビ剤を、サンドミルを用いて分散させ同様に塗料を作製した。木材（ＳＰＦ材、２０×２５×５ｍｍ）の４面にこれらの塗料を刷毛にて乾燥後の塗付量が１２０ｇ／ｍ２になるように塗付しテストピースとした。実施例１〜５、比較例１、２と同様に暴露試験を行い、色差及び光沢保持率を測定した。また、以下の試験を行った。結果を下記表５に示す。
【００８６】
（防蟻試験）
テストピースを常温乾燥した後、天然暴露試験を２か月実施した。その試料をシャーレにいれ職蟻１０頭を放ち木材の食害度を下記基準で評価した。
＜木材の食害度＞
４：食害なし
３：わずかに食害あり
２：部分的に食害あり
１：激しい食害あり
【００８７】
（防カビ試験）
テストピースを常温乾燥した後、天然暴露試験を２か月実施した。その試料に滅菌シートに入れ素寒培地（寒天末のみを溶かした培地でシャーレ中の水分保持に用いる）を約２０ｍｌ分注し、固形後資料を貼り付けた。供試カビの胞子懸濁液を含むカビ用寒天地培地を試料上に１滴滴下し、２８℃で７日間培養し、試料上のカビの発育の有無を観察し、下記判定方法で判定した。
供試カビ：
ＪＩＳＺ２９１１カビ抵抗性試験プラスチック製品の試験に用いるカビＡｓｐｅｒｇｉｌｌｕｓ  ｎｉｇｅｒ，Ｐｅｎｉｃｉｌｌｉｕｍ  ｆｕｎｉｃｕｌｏｓｕｍ，Ａｕｒｅｏｂａｓｉｄｉｕｍ  ｐｕｌｌｕｌａｎｓ，Ａｕｒｅｏｂａｓｉｄｉｕｍ  ｐｕｌｌｕｌａｎａ，Ｇｌｉｏｃｌａｄｉｕｍ  ｖｉｒｅｎｓ，Ｒｈｉｚｏｐｕｓ  ｓｔｏｌｏｎｉｆｅｒ
＜判定方法＞
６：滴下寒天の全面にカビの発育なし
５：滴下寒天の上部にのみカビの発育あり
４：滴下寒天の全面にカビの発育があるが試料上にはカビの発育なし
３：試料上の接点１ｍｍ以内にカビの発育あり
２：試料上の接点から１ｍｍを超え、２ｍｍ未満にカビの発育あり
１：試料上の接点から２ｍｍ以上にカビの発育あり
【００８８】
（防腐試験）
テストピースを常温乾燥した後、天然暴露試験を２か月実施した。それらと無処理木片を滅菌し腐朽菌を培養したシャーレ上に置き２６℃で１２週間培養した。質量減少率（％）が３％以内のものを合格とした。
使用した腐朽菌：
スギ−オオウズラダケ（Ｔｙｒｏｍｙｃｅｓ  Ｐａｌｕｓｔｒｉｓ）、ブナ−カワラタケ（Ｃｏｒｉｏｌｕｓ  ｖｅｒｓｉｃｏｌｏｒ）
【００８９】
【表５】
2018039199.tif 000008
【００９０】
（実施例１４、１５、比較例６〜９）
ケミプロ化成（株）製の油性アリシステイン（防蟻剤・防腐剤・防カビ剤入りアルキド塗料）ウォールナット色を木材（ＳＰＦ材）に乾燥後の塗付量が７０ｇ／ｍ２になるように塗付、乾燥したのち実施例１、６、比較例１〜３のクリア塗料を乾燥後の塗付量が１２０ｇ／ｍ２になるように塗付しテストピースとした。実施例９〜１３、比較例４、５と同様に暴露試験を行い、色差及び光沢保持率を測定し、また、防腐試験を行った。結果を下記表６に示す。
【００９１】
【表６】
2018039199.tif 000009
【００９２】
上述した実施例及び比較例における暴露試験の結果から、本発明の木質用コーティング剤が、長期の優れた耐候性を発揮できることが分かった。ここで、本発明の木質用コーティング剤が塗布された木質基材において長期の優れた耐候性を発揮でき、特に変色が抑制されるとともに光沢が保持されるのは、本発明の木質用コーティング剤から形成された被膜が木質基材からのリグニンの溶出を防ぐためであると考えられる。なお、本発明の木質用コーティング剤は、木質用コーティング剤として取り扱いしやすいものであった。
【００９３】
また上述した実施例及び比較例における防蟻試験、防カビ試験、及び、防腐試験の結果から、ビスベンゾトリアゾールフェノール化合物に由来する構造が樹脂と結合した本発明の木質用コーティング剤は、防蟻剤、防カビ剤、防腐剤とともに用いられること、例えばこれら防蟻剤、防カビ剤、防腐剤と混合されたうえで使用されたり、これら防蟻剤、防カビ剤、防腐剤を含む塗膜上に上塗りされたりすることにより、これら防蟻剤、防カビ剤、防腐剤の作用効果を大きく高めることができ、長期にわたって顕著に優れた防蟻性、防カビ性、防腐性を発揮できることが分かった。一方、紫外線吸収剤成分を含まない木質用コーティング剤や、紫外線吸収剤成分として添加型紫外線吸収剤のみを用いた木質用コーティング剤では、このような効果を発揮することができなかった。